(57)【要約】      （修正有）【課題】中間転写体を含むインクジェット印刷において、画像を効率よく転写するために、優れた濡れ性および転写性を備えた中間転写体の提供。【解決手段】シロキシフルオロカーボン前駆体物質を含有するコーティング溶液を混合し、基材の上に、このコーティング溶液をゾルとして塗布した後、基材の上のコーティング溶液を硬化させることにより、シロキシフルオロカーボンが網目構造を形成し、表面自由エネルギーが、約１０ｍＮ／ｍ〜約４０ｍＮ／ｍであるポリマーの層を含む中間転写体。【選択図】なし【特許請求の範囲】
【請求項１】
中間転写体であって、シロキシフルオロカーボンが網目構造を形成したポリマーの層を含み、中間転写体の表面自由エネルギーが約１０ｍＮ／ｍ〜約４０ｍＮ／ｍである、中間転写体。
【請求項２】
シロキシフルオロカーボンが網目構造を形成したポリマーが、以下の構造
【化１】
2014231223.tif 000012
によってあらわされるシロキシフルオロカーボンモノマーから調製され、式中、Ｒ１は、脂肪族または芳香族のフルオロカーボン鎖であり；Ｌは、ＣａＨ２ａリンカー基であり、ここで、ａは、０〜約１０の数であり；Ｘ１、Ｘ２およびＸ３は、反応性水酸化官能基、反応性アルコキシド官能基、約１個の炭素原子〜約１０個の炭素原子を含む非反応性脂肪族官能基、または約３個の炭素原子〜約１０個の炭素原子を含む非反応性芳香族官能基である、請求項１に記載の中間転写体。
【請求項３】
シロキシフルオロカーボンが網目構造を形成したポリマーは、以下の構造
【化２】
2014231223.tif 000013
によってあらわされるモノマーから調製され、式中、Ｒ２は、フルオロカーボン鎖をあらわし、フルオロカーボン鎖は、脂肪族、芳香族であってもよく、または脂肪族フルオロカーボン鎖または芳香族フルオロカーボン鎖の混合物を含んでいてもよく；Ｌは、ＣａＨ２ａリンカー基であり、ここで、ａは、０〜約１０の数であり；Ｘ１、Ｘ２およびＸ３は、反応性水酸化官能基、反応性アルコキシド官能基、約１個の炭素原子〜約１０個の炭素原子を含む非反応性脂肪族官能基、または約３個の炭素原子〜約１０個の炭素原子を含む非反応性芳香族官能基である、請求項１に記載の中間転写体。
【請求項４】
シロキシフルオロカーボンが網目構造を形成したポリマーが、一置換フルオロアルコキシシランモノマーおよび二置換フルオロアルコキシシランモノマーから調製され、一置換フルオロアルコキシシランモノマーが、二置換フルオロアルコキシシランモノマーに対し、約０．１〜約５０重量％の量で存在する、請求項１に記載の中間転写体。
【請求項５】
中間転写体は、約３００℃〜約３５０℃の温度で３０分間加熱した後の重量損失が約５％未満である、請求項１に記載の中間転写体。
【請求項６】
シロキシフルオロカーボンが網目構造を形成したポリマーのフッ素含有量は、シロキシフルオロカーボンが網目構造を形成したポリマーの合計重量を基準として約２０％〜約７０重量％である、請求項１に記載の中間転写体。
【請求項７】
シロキシフルオロカーボンが網目構造を形成したポリマーのフッ素含有量を増やすか、または減らすことによって中間転写体の表面自由エネルギーが調整されてもよい、請求項１に記載の中間転写体。
【請求項８】
基材と；
基材の上に配置された機能性層とをさらに備え、
シロキシフルオロカーボンが網目構造を形成したポリマーを含む層が、機能性層の外側層として配置される、請求項１に記載の中間転写体。
【請求項９】
機能性層がエラストマー材料を含む、請求項７に記載の中間転写体。
【請求項１０】
シロキシフルオロカーボンが網目構造を形成したポリマーを含む層は、厚みが約３〜約６００ミクロンである、請求項７に記載の中間転写体。
【発明の詳細な説明】
【技術分野】
【０００１】
本開示は、一般的に、間接的な印刷方法に関し、さらに具体的には、中間転写体、および中間転写体を含むプロセスに関する。
【背景技術】
【０００２】
間接的な印刷方法は、一般的に、まず、インクジェット印刷ヘッドを用いて中間転写体（例えば、ドラムまたはベルト）の上に、画像の形状になるようにインクを塗布し、一時的な画像を作成することと、次いで、この一時的な画像を基材に転写することとを含む２工程印刷プロセスを含む。インクを中間転写体（例えば、中間受け入れ部材、ブランケット、または転写固定ブランケットとも呼ばれる）に塗布するとき、インクが濡れ、または広がり、一時的な画像が生成する。次いで、この一時的な画像は、特性の変化（例えば、部分的または完全な乾燥、熱硬化または光硬化、ゲル化など）を受け、基材に転写される。例示的なオフセット印刷プロセスまたは間接的な印刷プロセスは、米国特許第５，３８９，９５８号に開示される。
【０００３】
間接的な印刷での使用に適した中間転写体は、望ましくは、インクの濡れ性と、その後（例えば、相変化などの後）、一時的な画像（すなわち、顔料とともに残留するインク膜）を基材に転写することとを含むインクジェット／転写固定印刷構造のサブシステムの要求事項を満たす表面特性（例えば、エネルギー、トポロジーなど）を示す。シリコーン、フルオロシリコーンおよびＶｉｔｏｎを含む数種類の材料を使用し、中間転写体を作成してもよい。しかし、これらは、疎水性材料であり、これらの材料の固有の低い表面張力は、水性インク液滴の濡れ性を妨げる。表面張力が高い材料を使用して中間転写体を作成してもよいが、このような材料の高い表面張力は、画像を中間転写体から効率よく転写するのを妨害するだろう。
【０００４】
インクを濡らすために望ましい中間転写体の表面自由エネルギーの要求事項は、一時的な画像を転写するための要求事項とは異なり、良好な濡れ性を示す中間転写体は、基材にインク膜を効率よく転写せず、逆に、基材に画像を効率よく転写する中間転写体は、インクを濡らさない。したがって、今日まで、中間転写体は、両方の機能（すなわち、濡れ性および転写性）が可能ではなかった。
【発明の概要】
【課題を解決するための手段】
【０００５】
本開示は、中間転写体であって、シロキシフルオロカーボンが網目構造を形成したポリマーの層を含み、中間転写体の表面自由エネルギーが約１０ｍＮ／ｍ〜約４０ｍＮ／ｍである、中間転写体を提供する。
【０００６】
本開示は、さらに、シロキシフルオロカーボン前駆体物質を含有するコーティング溶液を混合することと；基材の上に、このコーティング溶液をゾルとして塗布することと；基材の上のコーティング組成物を硬化させ、シロキシフルオロカーボンが網目構造を形成したポリマーの層を含む中間転写体を作成することとを含み、中間転写体の表面自由エネルギーが、約１０ｍＮ／ｍ〜約４０ｍＮ／ｍである、中間転写体の調製方法も提供する。
【０００７】
さらに、本開示は、基材に画像を印刷する方法を提供し、この方法は、インクジェット印刷ヘッドを用い、中間転写体にインクジェットインクを塗布することと；中間転写体の上でインクを広げることと；インクの特性変化を誘発することと；基材にインクを転写することとを含み、中間転写体は、シロキシフルオロカーボンが網目構造を形成したポリマーの層を含み、中間転写体の表面の表面自由エネルギーは、約１０ｍＮ／ｍ〜約４０ｍＮ／ｍである。
【図面の簡単な説明】
【０００８】
【図１】図１は、２工程印刷プロセスの模式図である。
【図２】図２は、本開示のゾル硬化性プロセスによる例示的なフッ素化オルガノシロキサン網目構造の合成を示す反応スキームである。
【図３】図３は、本開示の実施形態の例示的な中間転写体を示す。
【発明を実施するための形態】
【０００９】
本明細書および以下の特許請求の範囲では、「１つの（ａ）」、「１つの（ａｎ）」、「そのｔｈｅ）」といった単数形は、本文で他の意味であると明確に示されていない限り、複数形も含む。
【００１０】
本明細書で使用する場合、ある量と組み合わせて用いられる「約」という修飾語は、述べられている値を含み、内容によって示される意味を有する（例えば、特定の量の測定に関連する程度の誤差を少なくとも含む）。ある範囲という観点で用いる場合、「約」という修飾語は、さらに２個の端点の絶対値によって定義される範囲を開示しているものと考えるべきである。例えば、「約２〜約４」という範囲は、「２〜４」の範囲も開示する。
【００１１】
「炭化水素」および「アルカン」という用語は、例えば、一般式ＣｎＨ２ｎ＋２を有する分枝した分子および分枝していない分子を指し、ここで、ｎは、１以上の数、例えば、約１〜約６０、または約２〜約３０、または約４〜約２０である。例示的なアルカンとしては、メタン、エタン、ｎ−プロパン、イソプロパン、ｎ−ブタン、イソブテン、ｔｅｒｔ−ブタン、オクタン、デカン、テトラデカン、ヘキサデカン、エイコサン、テトラコサンなどが挙げられる。アルカンは、水素原子を１つ以上の官能基で置換し、アルカン誘導体化合物を作成してもよい。
【００１２】
「官能基」という用語は、例えば、これに接続する基および分子の化学特性を決定づける様式で配置された原子群を指す。官能基の例としては、ハロゲン原子、ヒドロキシル基、カルボン酸基などが挙げられる。
【００１３】
一般的に、フッ素化オルガノシロキサン網目構造（ｆＯＳＮ）は、シラン結合によって一緒に結合したフルオロカーボン鎖を含む高度に架橋したハイブリッド網目構造材料である。これらの材料は、高い熱堅牢性および高い機械強度を示す。フッ素化オルガノシロキサン網目構造の表面特性および機械特性は、適切なビルディングブロックおよびコーティング配合物を選択することによって、特定の用途に合うように調整することができる。すなわち、本開示のフッ素化オルガノシロキサン網目構造は、フッ素化オルガノシロキサン網目構造を製造するために用いられる特定の前駆体の種類および量の選択によって特性を変えることができる調整可能な材料である。フッ素化オルガノシロキサン網目構造の調整可能性によって、ブランケット材料のための表面自由エネルギーが低い魅力的な材料骨格となる。例えば、いくつかの実施形態では、本開示のフッ素化オルガノシロキサン網目構造の表面自由エネルギーは、調整可能であり、例えば、約１０ｍＮ／ｍ〜約４０ｍＮ／ｍ、例えば、約１５ｍＮ／ｍ〜約４０ｍＮ／ｍ、または約１９ｍＮ／ｍ〜約３０ｍＮ／ｍの範囲であってもよい。
【００１４】
本開示は、シロキシフルオロカーボンが網目構造を形成したポリマーの層を含む中間転写体を提供し、これを、例えば、間接的な印刷方法に使用してもよい。例えば、本開示の中間転写体は、いくつかの実施形態では、シロキシフルオロカーボンが網目構造を形成したポリマーの層を含んでいてもよく、シロキシフルオロカーボンが網目構造を形成したポリマーは、フッ素含有量が、シロキシフルオロカーボンが網目構造を形成したポリマーの合計重量を基準として約２０重量％〜約７０重量％、例えば、約２５重量％〜約６５重量％、または約３０重量％〜約６０重量％である。いくつかの実施形態では、シロキシフルオロカーボンが網目構造を形成したポリマーのフッ素含有量を増やすか、または減らすことによって、シロキシフルオロカーボンが網目構造を形成したポリマー（およびシロキシフルオロカーボンが網目構造を形成したポリマーの層を含む中間転写体）の特性を調整してもよい。したがって、シロキシフルオロカーボンが網目構造を形成したポリマーのフッ素含有量を調整することによって本開示の中間転写体の表面自由エネルギーを調整し、例えば、間接的な印刷プロセスで用いられる中間転写体の濡れ能力および転写能力のバランスをとるために望ましい表面自由エネルギーを達成してもよい。すなわち、シロキシフルオロカーボンが網目構造を形成したポリマーのフッ素含有量を調整することによって、本開示の中間転写体の表面自由エネルギーを調整して表面エネルギーを変えてもよく、中間転写体の表面剥離特性を調整し、吐出し、広がり、転写することによって濡れ性が高まるにつれて、インクの物理特徴を変えるために利用可能な一連の濡れ特性を有する表面を実現してもよい。
【００１５】
さらに、高度に網目構造のシロキシフルオロカーボンが網目構造を形成したポリマーから、優れた熱安定性を有する中間転写体を得る。すなわち、本開示のシロキシフルオロカーボンが網目構造を形成したポリマー層は、約３００℃までの温度では分解せず、もっと高い温度（例えば、約３０５℃まで、または約３２０℃まで、または約３５０℃までの温度）で安定である。例えば、いくつかの実施形態では、本開示のシロキシフルオロカーボンが網目構造を形成したポリマーは、系によっては、約３００℃〜約３５０℃、または約３０５℃〜約３５０℃、または約３２０℃〜約３５０℃の温度で安定である。本開示の中間転写体は、溶融したインクおよびトナー（例えば、インク、トナーおよび中間転写体に付着しない他の印刷に関連する材料）にさらされたとき、非粘着性の良好な相互作用も示し、縞を生成したり、または跡が残ったりすることなく、中間転写体のシロキシフルオロカーボンが網目構造を形成したポリマー層の表面に沿って転がり、出て行ってもよい。本開示の中間転写体は、表面の摩耗に対する堅牢性、基材に対する強い接着性も有する（それによって、プライマーを用いない用途を可能にする）。
【００１６】
図１は、本開示の印刷装置の一実施形態を示す。印刷装置１００は、中間転写体１１０を備える。図示した実施形態では、中間転写体は、円柱形（例えば、ドラム）であるが、中間転写体は、代替となる形態であってもよい。例えば、中間転写体は、終端のない可とう性ベルト、ウエブ、可とう性のドラムまたはローラー、剛性のローラーまたは円柱形、シート、ドレルト（ドラムとベルトの中間形）、つなぎ目のないベルト（すなわち、つなぎ目または目に見える接合部が部材内に存在しない）などの形態であってもよい。
【００１７】
ある実施形態では、中間転写体１１０は、反時計回りに回転する。この装置は、インクジェット印刷ヘッド１２０を備えており、中間転写体１１０の上に、画像の形態になるようにインクを塗布する。中間転写体１１０の上でインクが濡れ、広がり、一時的な画像１１５を作成する。次いで、一時的な画像１１５は、特性の変化（例えば、部分的または完全な乾燥、熱硬化または光硬化、ゲル化など）を受ける。特性の変化は、例えば、特性変化デバイス１３０によって誘導されてもよい。特性変化デバイス１３０は、一時的な画像１１５の特性の変化を誘導し得る任意の適切なデバイスであってもよい。潜在的に適切な特性変化デバイスとしては、例えば、光を照射するデバイス、例えば、ＵＶランプまたは紫外線ＬＤ（レーザーダイオード）アレイ、または冷却器または空気冷却デバイス、または熱源、例えば、加熱ランプ、光学加熱デバイス、例えば、レーザーまたはＬＥＤバー、サーマル印刷ヘッド、抵抗加熱フィンガー、またはマイクロヒーターアレイなどを挙げることができる。
【００１８】
画像が特性の変化を受けた後、得られた相変化後の一時的な画像１３５を、記録媒体または印刷基材１４０に転写してもよい。潜在的に適切な記録媒体または印刷基材としては、紙、基材、透明材料、例えば、ポリエステル、ポリカーボネートなど、布、木材、および画像が配置されてもよい他の任意の望ましい材料を挙げることができる。中間転写体１１０は、転写をさらに可能にするような特性の変化を受けてもよい。示されている実施形態では、記録媒体または印刷基材１４０（例えば、紙）を、矢印の方向に爪領域１４５に供給してもよい。次いで、インク画像を中間転写体１１０から印刷基材１４０に転写してもよい。クリーニングユニット１５０は、インク画像の転写が終了した後、任意の残留するインク、塵または他の物質を中間転写体１１０から洗浄してもよい。
【００１９】
いくつかの実施形態では、本開示の間接的な印刷プロセスは、シロキシフルオロカーボンが網目構造を形成したポリマーの層を含む中間転写体を使用してもよい。いくつかの実施形態では、中間転写体のフッ素含有量を調整することによって（例えば、シロキシフルオロカーボンが網目構造を形成したポリマーを含む層のフッ素含有量を調整することによって）、中間転写体の表面剥離特性を調整してもよい。例えば、いくつかの実施形態では、架橋したシロキサン組成物の表面自由エネルギーは、調整可能であり、例えば、約１０ｍＮ／ｍ〜約４０ｍＮ／ｍ、例えば、約１５ｍＮ／ｍ〜約３０ｍＮ／ｍ、または約１９ｍＮ／ｍ〜約２５ｍＮ／ｍの範囲であってもよい。
【００２０】
表面自由エネルギーを、例えば、Ｌｅｗｉｓ酸−塩基法を用いて計算してもよい。Ｌｅｗｉｓ酸−塩基理論は、固体−液体界面エネルギーに関する以下の式によって与えられる。
【数１】
2014231223.tif 000002
式中、（ＬＷ）、（＋）および（−）は、ＳＦＥ指数の分散成分、酸成分および塩基成分であり、ｊは、液体１、２、３を指す。θｊは、基材に対するｊ番目の液体の接触角である。γｊは、液体ｊの表面張力であり、下付き文字ｓは、固体を指す。
【００２１】
上述の２工程印刷プロセスに適した中間転写体は、望ましくは、インクの濡れ性を実現し、一時的な画像（顔料とともに残留するインク膜）を基材に完全に転写することができるような表面特性（例えば、エネルギー、トポロジーなど）を有する。中間転写体の上でインクが十分に濡れる（すなわち、広がる）ために、中間転写体の表面の表面自由エネルギーは、望ましくは、液体インクの表面張力より大きい。その後に中間転写体から基材に転写されるインクについて、中間転写体の表面の表面自由エネルギーは、望ましくは、乾燥（樹脂）インクの表面自由エネルギーより小さい。
【００２２】
一般的な事象として、表面での液体の濡れ性または広がり性は、表面の化学および表面トポロジーに関連して、液体と表面および周囲の空気との相互作用力（特に表面自由エネルギー）によって規制される。表面張力は、凝集力と接着力の相互作用として記述することができるパラメーターであり、表面全体への液体の濡れまたは広がりが起こるか否かを決定する。
【００２３】
ヤング式は、乾燥表面の上にある濡れた液滴によって生じる力のバランスを規定しており、以下のように記述される。
【数２】
2014231223.tif 000003
式中、γＳＬは、固体と液体の相互作用力であり、γＬＶは、液体と周囲の空気の相互作用力であり、γＳＶは、固体と周囲の空気の相互作用力であり、θは、表面に対する液滴の接触角である。ヤング式も、液体の表面張力が表面エネルギーより小さい場合に、接触角はゼロであり、液体が表面を濡らすことを示す。表面エネルギーは、例えば、固体（特にその表面）の化学組成および結晶構造、表面の幾何特徴、その粗さ、固体表面に物理的に吸着したか、または化学的に結合した分子の存在といったいくつかの因子によって変わる。
【００２４】
本開示によれば、中間転写体は、フッ素化オルガノシロキサン網目構造（ｆＯＳＮ）を含む架橋したシロキサン組成物を含む。ｆＯＳＮは、フルオロカーボン鎖に接続した反応性アルコキシシラン基を含む網目構造の前駆体から構成される。ゾルゲル合成によるアルコキシシラン前駆体の処理によって架橋が開始し、高度に化学結合した材料系が得られる。ｆＯＳＮ系では、シロキサン基は、基材（例えば、鋼鉄およびポリイミド）に効率的に結合し、一方、低い表面エネルギーのフルオロカーボン鎖が、粘着防止性表面の原因となる。本発明のｆＯＳＮ組成物を使用し、中間転写体を製造することができ、これによって、溶融したインク（例えば、乾燥インク、固体インクまたはＵＶ硬化性インク）およびトナーは、中間転写体の表面に接着せず、したがって、画像を基材に効果的に転写することができる。
【００２５】
いくつかの実施形態では、本開示は、フッ素化オルガノシロキサン網目構造ポリマーを含む中間転写体を提供する。フッ素化アルコキシシラン前駆体は、図２に示すように、ゾルゲル処理によって網目構造を形成する反応性アルコキシシラン官能基を含有し、ここで、ｎは、シロキシフルオロカーボンが網目構造を形成したポリマーを調製するために用いられる前駆体によって決定され、約１〜約２０、例えば、約２〜約１６、または約２〜約１０の数であってもよい。ｆＯＳＮ前駆体は、得られた材料に可とう性を加え、低表面エネルギーを付与するために、フッ素化鎖を組み込む。さまざまなシロキサンおよびフルオロカーボン成分を含む種々のｆＯＳＮ前駆体を使用し、ジ−およびトリ−アルコキシシラン、直鎖および分枝鎖のフルオロアルカン、フルオロアレンおよびこれらの混合物を含むコーティングを調製してもよい。
【００２６】
シロキシフルオロカーボンモノマーをゾルゲル化学によって架橋し、アルコキシド基またはヒドロキシド基の加水分解および縮合が起こり、高温で硬化させると、融合表面で使用するコーティングを生成する。シロキシフルオロカーボンが網目構造を形成したポリマーは、溶融または分解することなく高温条件に耐えることができ、このような条件で機械的な堅牢性が高く、このような条件で良好な剥離性を示す。
【００２７】
一官能、二官能または三官能のシラン末端基を使用し、フッ素化オルガノシロキサン網目構造ポリマーを調製してもよい。シロキシフルオロカーボンモノマーは、以下の構造によってあらわされ、
【化１】
2014231223.tif 000004
式中、Ｒ１は、脂肪族または芳香族のフルオロカーボン鎖であり；Ｌは、ＣａＨ２ａリンカー基であり、ここで、ａは、０〜約１０、例えば、約１〜約８、または約２〜約６の数であり；Ｘ１、Ｘ２およびＸ３は、反応性水酸化官能基、反応性アルコキシド官能基、約１個の炭素原子〜約１０個の炭素原子、例えば、約２個の炭素原子〜約８個の炭素原子、または約３個の炭素原子〜約６個の炭素原子を含む非反応性脂肪族官能基、または約３個の炭素原子〜約１０個の炭素原子、例えば、約４個の炭素原子〜約９個の炭素原子、または約５個の炭素原子〜約８個の炭素原子を含む非反応性芳香族官能基である。
【００２８】
上に列挙したモノマーに加え、以下の構造を有するモノマーを用い、シロキシフルオロカーボンが網目構造を形成したポリマーを調製することができる。
【化２】
2014231223.tif 000005
式中、Ｒ２は、フルオロカーボン鎖をあらわし、フルオロカーボン鎖は、脂肪族、芳香族であってもよく、または脂肪族フルオロカーボン鎖または芳香族フルオロカーボン鎖の混合物を含んでいてもよく；Ｌは、ＣａＨ２ａリンカー基であり、ここで、ａは、０〜約１０、例えば、約１〜約８、または約２〜約６の数であり；Ｘ１、Ｘ２およびＸ３は、上に定義したとおりである。
【００２９】
いくつかの実施形態では、０〜約１００重量％の一置換フルオロアルコキシシラン（二置換シランに対して）、例えば、０〜約８０重量％の一置換フルオロアルコキシシラン、または５〜約７０重量％の一置換フルオロアルコキシシラン、または約１０〜約５０重量％の一置換フルオロアルコキシシランを用い、シロキシフルオロカーボンが網目構造を形成したポリマーを調製してもよい。フッ素化オルガノシロキサン網目構造ポリマーが、一置換フルオロアルコキシシランモノマーおよび二置換フルオロアルコキシシランモノマーを含む実施形態では、一置換フルオロアルコキシシランモノマーは、二置換フルオロアルコキシシランモノマーに対して約０〜約５０重量％の量で、または二置換フルオロアルコキシシランモノマーに対して約０．５〜約５０重量％の量で、または二置換フルオロアルコキシシランモノマーに対して約５〜約５０重量％の量でフッ素化オルガノシロキサン網目構造ポリマーに組み込まれる。
【００３０】
上に列挙したモノマーに加え、ケイ素テトラアルコキシドおよび分枝鎖ペンタシランからなる群から選択されるモノマーを用い、配合物組成物を調製してもよい。ケイ素テトラアルコキシドは、それぞれの構造によって一般的にあらわされてもよく、
【化３】
2014231223.tif 000006
式中、Ｒは、水素、メチル、エチル、プロピル、イソブチル、他の炭化水素基、またはこれらの混合物であってもよい。分枝鎖ペンタシランは、それぞれの構造によって一般的にあらわされてもよく、
【化４】
2014231223.tif 000007
式中、Ｘ１、Ｘ２およびＸ３は、上に定義したとおりである。
【００３１】
シロキシフルオロカーボンが網目構造を形成したポリマーは、シロキシフルオロカーボンが網目構造を形成したポリマーの合計重量を基準として、フッ素含有量が約２０重量％〜約７０重量％、例えば、約２５重量％〜約６５重量％、または約３０重量％〜約６０重量％を含む。シロキシフルオロカーボンが網目構造を形成したポリマー中、重量基準でのケイ素含有量は、シロキシフルオロカーボンが網目構造を形成したポリマーの合計重量を基準として、約１重量％のケイ素〜約２０重量％のケイ素、または約１．５重量％のケイ素〜約１５重量％のケイ素、または約２重量％のケイ素〜約１０重量％のケイ素である。
【００３２】
モノマーは、すべてのモノマーが、酸化ケイ素（Ｓｉ−Ｏ−Ｓｉ）結合を介し、硬化した組成物中で、分子単位で一緒に結合するように、一緒に網目構造を形成する。したがって、組成物が架橋して１つの系になるため、シロキシフルオロカーボンが網目構造を形成したポリマーについて分子量を与えることができない。
【００３３】
いくつかの実施形態では、フルオロカーボン鎖との架橋成分として、金属アルコキシド（Ｍは、金属、例えば、Ｓｉ、Ａｌ、Ｔｉなどである）官能基を使用することができる。コンポジット全体で架橋を効率的に行うために、二官能フルオロカーボン鎖を使用してもよい。フッ素含有量を高めるために、一官能性フルオロカーボン鎖を加えてもよい。末端がトリフルオロメチル（ＣＦ３）の鎖を表面に整列させ、表面エネルギーを下げ、剥離性を高めてもよい。
【００３４】
コンポジット系を作成するために使用可能な前駆体の例としては、ケイ素テトラアルコキシドおよび末端がシロキサンのフルオロカーボン鎖が挙げられ、これらを以下に示す。シロキサン系ゾルゲル前駆体は、市販されている。ケイ素テトラアルコキシド（例えば、以下のケイ素テトラアルコキシド）を付加し、材料に過剰な架橋と堅牢性を導入するが、ゾルゲル／フルオロカーボンコンポジット系を作成する必要はない。
【化５】
2014231223.tif 000008
【００３５】
フルオロカーボン鎖としては、後でヒドロシリル化（以下の反応１）によってシランに変換することができる容易に入手可能なジアルケン前駆体が挙げられる。一官能フッ素化シロキサン鎖は、メチルシロキサンまたはエチルシロキサンとして市販されているか、または、クロロシラン前駆体またはジアルケン前駆体から変換することができた。
反応１：フルオロカーボン鎖ケイ素アルコキシド前駆体の調製
【化６】
2014231223.tif 000009
【００３６】
以下に示されるのは、市販されているある種のフッ素化前駆体およびシロキサン前駆体である。フルオロカーボン材料およびシロキサン材料は、Ｇｅｌｅｓｔ、Ｓｙｎｑｕｅｓｔ、Ａｐｏｌｌｏ  Ｓｃｉｅｎｔｉｆｉｃ、Ｆｌｕｏｒｏｃｈｅｍ、ＴＣＩ  Ａｍｅｒｉｃａ、Ａｎａｃｈｅｍｉｃａ、Ｌａｎｃａｓｔｅｒ  Ｓｙｎｔｈｅｓｉｓ  Ｉｎｃ．およびＰｏｌｙｓｃｉｅｎｃｅｓ  Ｉｎｃ．を含む種々の供給メーカーから入手可能である。
【化７】
2014231223.tif 000010
【００３７】
シロキシフルオロカーボン前駆体および層のコーティングのゾルゲル処理に用いられる溶媒としては、有機炭化水素溶媒およびフッ素化溶媒が挙げられる。溶液中のゾルゲル反応を促進するために、アルコール（例えば、メタノール、エタノールおよびイソプロパノール）を用いてもよい。溶媒のさらなる例としては、ケトン、例えば、メチルエチルケトンおよびメチルイソブチルケトンが挙げられる。溶媒の混合物を使用してもよい。溶媒系は、シロキシフルオロカーボン前駆体または末端がシロキサンのフルオロカーボンに対し、少量の水、例えば、約１モル当量から１０モル当量の水の添加を含んでいるか、または、約２モル当量〜約８モル当量の水、または約３〜約６モル当量の水の添加を含んでいた。
【００３８】
ゾルゲル前駆体の溶液に水を加えると、アルコキシ基が水と反応し、縮合し、部分的に網目構造を形成した凝集物を生成し、これをゾルと呼ぶ。部分的に網目構造を形成したゾルで基材をコーティングすると、乾燥させ、その後に熱処理する際にゲルが生成し、完全に網目構造を形成したｆＯＳＮコーティング（シロキシフルオロカーボンが網目構造を形成したポリマー）が基材上に生成する。
【００３９】
いくつかの実施形態では、溶媒（例えば、ケトン、塩素化溶媒、エーテルなど）にさらしてもシロキシフルオロカーボンが網目構造を形成したポリマーは溶解せず、約３００℃までの温度では分解せず、もっと高い温度（例えば、約３０５℃まで、または約３２０℃まで、または約３５０℃までの温度）で安定である。例えば、いくつかの実施形態では、本開示のシロキシフルオロカーボンが網目構造を形成したポリマーは、系によっては約３００℃〜約３５０℃、または約３０５℃〜約３５０℃、または約３２０℃〜約３５０℃の温度で安定である。例えば、いくつかの実施形態では、空気中、約３００℃で３０分間加熱した後、シロキシフルオロカーボンが網目構造を形成したポリマーの重量損失は、約５％未満、例えば、約３％未満、または約２％未満、または約１．５％未満であってもよい。シロキシフルオロカーボンが網目構造を形成したポリマーは、多種多様なインク、トナー、または他の汚染物質（例えば、インク、トナーおよび中間転写体に接着しない他の印刷に関連する物質）にさらされたとき、良好な剥離性を示す。いくつかの実施形態では、中間転写体に吐出されたインクを熱処理した後、縞を生成したり、または跡が残ったりすることなく、多種多様なインクが、表面に沿って転がり、コーティングから出て行ってもよい。いくつかの実施形態では、シロキシフルオロカーボンが網目構造を形成したポリマーは、中間転写体の上にあるインク（例えば、ＵＶ硬化性インクおよび固体インク）の液滴が、シロキシフルオロカーボンが網目構造を形成したポリマーを含む中間転写体に対して約５°〜約２５°、例えば、約５°〜約２０°、または約５°〜約１５°のすべり角を示すようなすべり角の特徴を有する中間転写体を与える。
【００４０】
任意の適切な基材を使用してもよい。いくつかの実施形態では、基材としては、例えば、金属、ゴムおよび布地を挙げることができる。金属としては、例えば、鋼鉄、アルミニウム、ニッケルおよびこれらのアロイが挙げられる。適切なゴムの例としては、エチレンプロピレンジエン、フルオロエラストマー、ｎ−ブチルゴム、シリコーンゴムおよび他のエラストマーなどを挙げることができる。「布地材料」との用語は、例えば、機械的に連結した繊維または単繊維で構成される繊維構造を指し、これらは織られていてもよく、織られていなくてもよい。布地は、繊維または糸から作られていてもよく、これが織られ、編まれ、または圧縮され、布構造またはフェルト型の構造にしてもよい。「織られた」という用語は、例えば、縦方向に密に配列した繊維または単繊維と、互いに正しい角度にあるフィラー糸を指してもよい。「織られていない」という用語は、例えば、ランダムにまとまった繊維または単繊維を指す。布地の例としては、例えば、織られているか、または織られていない綿布地、グラファイト布地、ファイバーガラス、織られているか、または織られていないポリイミド（例えば、ＫＥＶＬＡＲ（商標）、ＤｕＰｏｎｔから入手可能）、織られているか、または織られていないポリアミド、例えば、ナイロンまたはポリフェニレンイソフタルアミド（例えば、ウィルミントン、デラウエアのＥ．Ｉ．ＤｕＰｏｎｔのＮＯＭＥＸ（商標））、ポリエステル、アラミド、ポリカーボネート、ポリアクリル、ポリスチレン、ポリエチレン、ポリプロピレン、セルロース、ポリスルホン、ポリキシレン、ポリアセタールなど、およびこれらの混合物が挙げられる。基材は、厚みが約１〜約７０ｍｍ、例えば、約１０〜約６５ｍｍ、または約３０〜約６０ｍｍであってもよい。
【００４１】
いくつかの実施形態では、中間転写体は、その上に作られた１つ以上の機能性層を有する基材を備えていてもよい。いくつかの実施形態では、ｆＯＳＮ層が、機能性層の外側層として配置されていてもよい。したがって、いくつかの実施形態では、中間転写体は、基材と、基材の上に作成された１つ以上の機能性層と、１つ以上の機能性層の上に配置されたｆＯＳＮ層とを備えていてもよい。例えば、図３は、基材２１０を備え、その上に作成された１つ以上の機能性層（例えば、機能性層２２０）および外側表面ｆＯＳＮ層２３０を備える例示的な中間転写体２００を示す。
【００４２】
機能性層（例えば、機能性層２２０）の例としては、フルオロシリコーン、シリコーンゴム、例えば、室温加硫（ＲＴＶ）シリコーンゴム、高温加硫（ＨＴＶ）シリコーンゴム、低温加硫（ＬＴＶ）シリコーンゴムが挙げられる。これらのゴムは既知であり、商業的に簡単に入手可能であり、例えば、ＳＩＬＡＳＴＩＣ（登録商標）７３５ブラックＲＴＶおよびＳＩＬＡＳＴＩＣ（登録商標）７３２  ＲＴＶ（いずれもＤｏｗ  Ｃｏｒｎｉｎｇ製）；１０６  ＲＴＶ  Ｓｉｌｉｃｏｎｅ  Ｒｕｂｂｅｒおよび９０  ＲＴＶ  Ｓｉｌｉｃｏｎｅ  Ｒｕｂｂｅｒ（いずれもＧｅｎｅｒａｌ  Ｅｌｅｃｔｒｉｃ製）；ＪＣＲ６１１５ＣＬＥＡＲ  ＨＴＶおよびＳＥ４７０５Ｕ  ＨＴＶシリコーンゴム（Ｄｏｗ  Ｃｏｒｎｉｎｇ  Ｔｏｒａｙ  Ｓｉｌｉｃｏｎｅｓ製）である。他の適切なシリコーン材料としては、シロキサン（例えば、ポリジメチルシロキサン）；フルオロシリコーン（例えば、Ｓｉｌｉｃｏｎｅ  Ｒｕｂｂｅｒ  ５５２（Ｓａｍｐｓｏｎ  Ｃｏａｔｉｎｇ（リッチモンド、バージニア）から入手可能））；液体シリコーンゴム、例えば、ビニル架橋した熱硬化性ゴム、またはシラノールを室温で架橋した材料などが挙げられる。別の特定の例は、Ｄｏｗ  Ｃｏｒｎｉｎｇ  Ｓｙｌｇａｒｄ  １８２である。市販のＬＳＲゴムとしては、Ｄｏｗ  Ｃｏｒｎｉｎｇ製のＤｏｗ  Ｃｏｒｎｉｎｇ  Ｑ３−６３９５、Ｑ３−６３９６、ＳＩＬＡＳＴＩＣ（登録商標）５９０  ＬＳＲ、ＳＩＬＡＳＴＩＣ（登録商標）５９１  ＬＳＲ、ＳＩＬＡＳＴＩＣ（登録商標）５９５  ＬＳＲ、ＳＩＬＡＳＴＩＣ（登録商標）５９６  ＬＳＲ、ＳＩＬＡＳＴＩＣ（登録商標）５９８  ＬＳＲが挙げられる。機能性層は、弾力性を付与し、所望な場合には、例えば、ＳｉＣまたはＡｌ２Ｏ３のような無機粒子と混合してもよい。
【００４３】
機能性層（例えば、機能性層２２０）の例としては、フルオロエラストマーも挙げられる。フルオロエラストマーは、（１）フッ化ビニリデン、ヘキサフルオロプロピレンおよびテトラフルオロエチレンのうち、２つのコポリマー、例えば、ＶＩＴＯＮ  Ａ（登録商標）として商業的に知られているもの；（２）フッ化ビニリデン、ヘキサフルオロプロピレンおよびテトラフルオロエチレンのターポリマー、例えば、ＶＩＴＯＮ  Ｂ（登録商標）として商業的に知られているもの；（３）フッ化ビニリデン、ヘキサフルオロプロピレン、テトラフルオロエチレン、キュアサイトモノマーのテトラポリマー、例えば、ＶＩＴＯＮ  ＧＨ（登録商標）およびＶＩＴＯＮ  ＧＦ（登録商標）として商業的に知られているものなどの種類に由来する。これらのフルオロエラストマーは、ＶＩＴＯＮ  Ｅ（登録商標）、ＶＩＴＯＮ  Ｅ  ６０Ｃ（登録商標）、ＶＩＴＯＮ  Ｅ４３０（登録商標）、ＶＩＴＯＮ  ９１０（登録商標）、ＶＩＴＯＮ  ＥＴＰ（登録商標）とともに、上に列挙したような種々の名称で商業的に知られている。ＶＩＴＯＮ（登録商標）という名称は、Ｅ．Ｉ．ＤｕＰｏｎｔ  ｄｅ  Ｎｅｍｏｕｒｓ，Ｉｎｃの商標である。キュアサイトモノマーは、４−ブロモペルフルオロブテン−１、１，１−ジヒドロ−４−ブロモペルフルオロブテン−１、３−ブロモペルフルオロプロペン−１、１，１−ジヒドロ−３−ブロモペルフルオロプロペン−１、または任意の他の適切な既知のキュアサイトモノマー（例えば、ＤｕＰｏｎｔから市販されているもの）であってもよい。他の市販されているフルオロポリマーとしては、ＦＬＵＯＲＥＬ  ２１７０（登録商標）、ＦＬＵＯＲＥＬ  ２１７４（登録商標）、ＦＬＵＯＲＥＬ  ２１７６（登録商標）、ＦＬＵＯＲＥＬ  ２１７７（登録商標）およびＦＬＵＯＲＥＬ  ＬＶＳ  ７６（登録商標）が挙げられ、ＦＬＵＯＲＥＬ（登録商標）は、３Ｍ  Ｃｏｍｐａｎｙの登録商標である。さらなる市販材料としては、ＡＦＬＡＳ（商標）というポリ（プロピレン−テトラフルオロエチレン）、ＦＬＵＯＲＥＬ  ＩＩ（登録商標）（ＬＩＩ９００）というポリ（プロピレン−テトラフルオロエチレンビニリデンフルオリド）（これらも、３Ｍ  Ｃｏｍｐａｎｙから入手可能）、ＦＯＲ−６０ＫＩＲ（登録商標）、ＦＯＲ−ＬＨＦ（登録商標）、ＮＭ（登録商標）ＦＯＲ−ＴＨＦ（登録商標）、ＦＯＲ−ＴＦＳ（登録商標）、ＴＨ（登録商標）、ＮＨ（登録商標）、Ｐ７５７（登録商標）、ＴＮＳ（登録商標）、Ｔ４３９（登録商標）、ＰＬ９５８（登録商標）、ＢＲ９１５１（登録商標）、ＴＮ５０５（登録商標）として特定されるＴｅｃｎｏｆｌｏｎ（Ａｕｓｉｍｏｎｔから入手可能）が挙げられる。
【００４４】
フルオロエラストマーであるＶＩＴＯＮ  ＧＨ（登録商標）およびＶＩＴＯＮ  ＧＦ（登録商標）は、フッ化ビニリデンの量が比較的少ない。ＶＩＴＯＮ  ＧＦ（登録商標）およびＶＩＴＯＮ  ＧＨ（登録商標）は、約３５重量％のフッ化ビニリデンと、約３４重量％のヘキサフルオロプロピレンと、約２９重量％のテトラフルオロエチレンと、約２重量％のキュアサイトモノマーとを有している。いくつかの実施形態では、機能性層の厚みは、約１０〜約５００ミクロン、例えば、約１５〜約２００ミクロン、または約２０〜約１００ミクロンであってもよい。
【００４５】
ｆＯＳＮ層の塗布は、任意の適切な方法によって行われてもよい。基材にｆＯＳＮ層を堆積させる例示的な方法としては、ドローダウンコーティング、スプレーコーティング、スピンコーティング、フローコーティング、浸漬、噴霧（例えば、非常に微細な薄膜を複数回噴霧塗布することによる）、キャスト成型、ウェブコーティング、ロールコーティング、塗装、押出成型、積層などが挙げられる。いくつかの実施形態では、このコーティングは、フッ素化溶媒を必要としない。
【００４６】
いくつかの実施形態では、フッ素化アルコキシシランモノマーをエタノールまたは別のアルコール（例えば、メタノールまたはイソプロパノール）、またはアルコールを含む混合物に溶かした溶液をコーティング溶液として使用してもよく、約１〜１０モル当量の水と、触媒量の酸または塩基、例えば、約０．０１〜約０．１モル当量の酸または塩基、または約０．０２〜約０．０９モル当量の酸または塩基、または約０．０４〜約０．０８モル当量の酸または塩基を加えて調製し、網目構造の生成を開始してもよい。いくつかの実施形態では、酸は、塩酸、臭化水素酸、過塩素酸、硝酸、硫酸、酢酸、ギ酸およびこれらの混合物からなる群から選択されてもよい。いくつかの実施形態では、塩基は、水酸化ナトリウム、水酸化アンモニウム、メチルアミンおよびこれらの混合物からなる群から選択されてもよい。いくつかの実施形態では、ケイ素アルコキシド基を含むフルオロカーボンは、例えば、コーティング溶液の合計重量の約５〜約７０重量％の量で存在していてもよく、アルコール溶媒は、コーティング溶液の合計重量の約３０〜約９５重量％、例えば、約４０〜約９０重量％、または約５０〜約８０重量％の量で存在していてもよく、水は、シロキシフルオロカーボン前駆体または末端がシロキサンのフルオロカーボンに対し、約１モル当量〜約１０モル当量の水、または約２モル当量〜約６モル当量の水が存在していてもよく、触媒は、酸または塩基の約０．０１〜約０．１モル当量、または酸または塩基の約０．０２〜約０．０９モル当量、または酸または塩基の約０．０４〜約０．０８モル当量の量で存在していてもよい。しかし、上述のように、いくつかの実施形態では、溶媒は、アルコール以外の溶媒であってもよい。
【００４７】
いくつかの実施形態では、コーティングの後に、オルガノシロキサン層を風乾し、例えば、約８０℃〜約３００℃、または約１００℃〜約２５０℃、または約１２５℃〜約２００℃の温度で熱処理してもよい。いくつかの実施形態では、風乾し、熱処理した後に、オルガノシロキサン層は、網目構造を形成し、ｆＯＳＮコーティングが得られるだろう。ｆＯＳＮゾルのシロキサン官能基は、自己結合して網目構造を形成し、さらに種々の基材に結合するだろう。シロキシ官能基を、金属、セラミックおよびポリマーの基材に結合するだろう。ｆＯＳＮ層の厚みは、厚みが約３〜約６００ミクロン、例えば、約５〜約４００ミクロン、または約１０〜約２５０ミクロンであってもよい。
【００４８】
このセラミック／フルオロカーボンハイブリッドの固有の強度および表面への自己接着によって、ｆＯＳＮが、プライマーを含まない用途の良好な候補物となる。表１に示されるように、シリコーン基材へのｆＯＳＮコーティングは、ポリフルオロ−アルコキシ（ＰＦＡ）の表面エネルギー値よりもわずかに大きな表面エネルギー値を示し、商標名ＶＩＴＯＮ（Ｅ．Ｉ．ｄｕ  Ｐｏｎｔ  ｄｅ  Ｎｅｍｏｕｒｓ  ａｎｄ  Ｃｏｍｐａｎｙ（ウィルミントン、デラウエア））で入手可能なフルオロエラストマーと同じ大きさであることがわかっている。前駆体のフルオロカーボン鎖の長さを伸ばすと、対応するフッ素含有量が大きくなり、表面エネルギーがかなり小さくなることが示されている。前駆体を選択することによって、表面エネルギーを変えることができる。
【００４９】
【表１】
2014231223.tif 000011
【００５０】
間接的な印刷方法で使用するのに適した任意のインクを使用してもよい。例示的なインク組成物としては、例えば、相変化インク、ゲル系インク、硬化性インク、水性インクおよび溶媒インクが挙げられる。「インク組成物」という用語は、例えば、インク組成物の使用可能な色のセットを含むあらゆる色の特定のインク組成物を指していてもよい。例えば、インク組成物は、シアン、マゼンタ、イエローおよびブラックのインクを含む使用可能な相変化インクの色のセットを指していてもよい。したがって、本明細書で定義したように、シアン相変化インクとマゼンタ相変化インクは、同じインク組成物の異なるインク色である。
【００５１】
「相変化インク」という用語は、「固体インク」とも呼ばれ、周囲温度で固相であり、閾温度（ある場合には、溶融温度ともいう）より上まで加熱すると溶融して液相になるインクを指していてもよい。周囲温度は、画像形成デバイスの周囲にある空気の温度であるが、画像形成デバイスが閉じられた空間または他の様式で規定された空間の中に配置されている場合、周囲温度は、室温（約２０℃〜約２５℃）であってもよい。相変化インクの溶融温度は、例えば、約７０℃〜約１４０℃、例えば、約８０℃〜約１００℃、または約１１０℃〜約１３０℃であってもよい。相変化インクを溶融温度より低い温度まで冷却すると、インクは固相に戻る。
【００５２】
「ゲルインク」および「ゲル系インク」という用語は、例えば、周囲温度でゲル状態のままであり、印刷ヘッドによって放出させるのに適した異なる粘度を有するように加熱するか、または他の様式で変化させてもよいインクを指していてもよい。ゲル状態のゲルインクは、粘度が、例えば、約１００，０００〜約１００，０００，０００センチポイズ（ｃＰ）、例えば、約２００，０００〜約５０，０００，０００ｃＰ、または約３００，０００〜約１０，０００，０００ｃＰであってもよい。しかし、ゲルインクの粘度を、インクを閾温度（ゲル化温度と呼ばれる）より高い温度まで加熱することによって、液体状の粘度まで下げてもよい。ゲル化温度は、例えば、約３０℃〜約５０℃、例えば、約３１℃〜約３８℃、または約４１℃〜約４８℃であってもよい。ゲルインクの粘度は、インクをゲル化温度より低い温度まで下げると増加する。
【００５３】
あるインク組成物（本明細書で硬化性インクと呼ばれる）を画像形成デバイスで硬化させてもよい。インクを「硬化させる」プロセスは、例えば、インク中の硬化性化合物が、放射線照射に応答して分子量が増加することを指していてもよい。硬化性化合物の分子量を増加させるための例示的なプロセスとしては、例えば、架橋および鎖の伸長が挙げられる。硬化したインクは、文書配信に適しており、スマッジングに耐性があり、ユーザによって取り扱われてもよい。インクを硬化させるのに適した放射線は、例えば、マイクロ波、赤外線、可視光線、紫外線、Ｘ線を含むすべての周波数（または波長）のスペクトルを包含していてもよい。例えば、紫外線硬化性ゲルインク（本明細書でＵＶゲルインクと呼ばれる）は、紫外線に露光した後、硬化する。「紫外線」または「紫外光」という用語は、波長が約５０ｎｍ〜約５００ｎｍの放射線を指していてもよい。
【００５４】
いくつかの実施形態では、上述の２工程印刷プロセスで使用するのに適したインクは、圧電インクジェット印刷ヘッドで使用するのに適した表面張力、粘度および粒径を有していてもよい。いくつかの実施形態では、吐出可能なインクの表面張力は、約１５〜約５０ダイン／ｃｍ、例えば、約１８〜約４５ダイン／ｃｍ、または約２０〜約４０ダイン／ｃｍ、または約２２〜約３２ダイン／ｃｍであってもよい。吐出可能なインクの粘度は、例えば、３０℃で約１〜約３０センチポイズ（ｃｐ）、例えば、約３〜約２０ｃｐ、または約５〜約１８ｃｐ、または約６〜約１７ｃｐであってもよい。いくつかの実施形態では、吐出可能なインクの粒径は、約６００ｎｍ未満、例えば、約１０ｎｍ〜約５５０ｎｍ、または約１００ｎｍ〜約５００ｎｍであってもよい。
【００５５】
以下の実施例は、本開示の実施形態を示すために提出されている。これらの実施例は、単に説明することのみを意図しており、本開示の範囲を限定することを意図していない。部およびパーセントは、特に指示のない限り、重量基準である。
【００５６】
０〜５０重量％の一置換ペルフルオロアルコキシシランを含む配合物（二置換シランに対する）を調製した。アルコキシシラン混合物をｎ−ブタノールまたはｎ−ブタノール／シクロペンタノール混合物に溶解し、４０〜７５重量％の配合物を得た。１モル当量の水および０．５〜１．０モル％の水酸化物イオン触媒（テトラブチルアンモニウムヒドロキシド）を加え、ゾル生成を誘発した。このゾルは、２時間を超えて安定であった（粘度の顕著な変化がなかった）。
【００５７】
ゾルを濾過し、ＵＰＩＬＥＸ（登録商標）（ポリイミド）基材の上に配合物をドローダウンコーティングすることによって、硬質コーティングを調製した。このコーティングは、１６０℃または１８０℃で３０分間または１時間ですぐに硬化し、均一な１〜２μｍの無色透明の膜を得た。
【００５８】
インク−ｆＯＳＮ相互作用を定性的に評価し（溶融した相変化インクに２４時間さらし、ＵＶゲルインクに短時間さらす）、定量的に評価した（相変化インクの接触角およびすべり角、長期間相変化インクに浸す）。溶融したインクにさらした後、縞を生成したり、または跡が残ったりすることなく、すべての固体インクが、表面に沿って転がり、コーティングから出て行くことができた。定性的な濡れ防止試験から、相変化インクおよびＵＶインクは、フッ素化オルガノシロキサン網目構造コーティングの表面に対し、永久的な接着を示さない。
【図１】
2014231223.tif 000014
【図２】
2014231223.tif 000015
【図３】
2014231223.tif 000016